(57)【要約】【課題】未融解珪砂の発生が少なく均質性に優れ、しかもガラス中に泡が少ない無アルカリガラスを得ることができる製造方法を提供する。【解決手段】珪素源を含有するガラス原料を溶融し、ガラスを得る無アルカリガラスの製造方法において、無アルカリガラスは、所定の組成を含有し、ガラス原料は、ＳｒＣＯ３およびＳｒＣｌ２を混合して、粒径Ｄ５０が４０〜１８０μｍ、かつ粒径Ｄ９０が４００〜５７０μｍとなるように粉砕した粉砕原料と、他の原料と、を混合したガラス原料を用いる無アルカリガラスの製造方法を採用する。【選択図】なし【特許請求の範囲】
【請求項１】
珪素源を含有するガラス原料を溶融し、ガラスを得る無アルカリガラスの製造方法において、
前記無アルカリガラスは、酸化物基準の質量百分率表示で下記組成（１）を含有し、
前記ガラス原料は、ＳｒＣＯ３およびＳｒＣｌ２を混合して、粒径Ｄ５０が４０〜１８０μｍ、かつ粒径Ｄ９０が４００〜５７０μｍとなるように粉砕した粉砕原料と、他の原料と、を混合したガラス原料を用いる無アルカリガラスの製造方法。
ＳｉＯ２：５０〜６６質量％、Ａｌ２Ｏ３：１０．５〜２２質量％、Ｂ２Ｏ３：０〜１２質量％、ＭｇＯ：０〜８質量％、ＣａＯ：０〜１４．５質量％、ＳｒＯ：０〜２４質量％、ＢａＯ：０〜１３．５質量％、ＭｇＯ＋ＣａＯ＋ＳｒＯ＋ＢａＯ：９〜２９．５質量％、Ｃｌ：０．１〜１質量％・・・（１）。
【請求項２】
前記粉砕原料として、さらにＣａＦ２を混合させる請求項１に記載の無アルカリガラスの製造方法。
【請求項３】
前記無アルカリガラスは、酸化物基準の質量百分率表示で下記組成（２）を含有する請求項１または請求項２に記載の無アルカリガラスの製造方法。
ＳｉＯ２：５８〜６６質量％、Ａｌ２Ｏ３：１５〜２２質量％、Ｂ２Ｏ３：５〜１２質量％、ＭｇＯ：０〜８質量％、ＣａＯ：０〜９質量％、ＳｒＯ：３〜１２．５質量％、ＢａＯ：０〜２質量％、ＭｇＯ＋ＣａＯ＋ＳｒＯ＋ＢａＯ：９〜１８質量％、Ｃｌ：０．１〜１質量％・・・（２）。
【請求項４】
前記無アルカリガラスは、酸化物基準の質量百分率表示で下記組成（３）を含有する請求項１または請求項２に記載の無アルカリガラスの製造方法。
ＳｉＯ２：５０〜６１．５質量％、Ａｌ２Ｏ３：１０．５〜１８質量％、Ｂ２Ｏ３：７〜１０質量％、ＭｇＯ：２〜５質量％、ＣａＯ：０〜１４．５質量％、ＳｒＯ：０〜２４質量％、ＢａＯ：０〜１３．５質量％、ＭｇＯ＋ＣａＯ＋ＳｒＯ＋ＢａＯ：１６〜２９．５質量％、Ｃｌ：０．１〜１質量％・・・（３）。
【請求項５】
前記無アルカリガラスは、酸化物基準の質量百分率表示で下記組成（４）を含有する請求項１または請求項２に記載の無アルカリガラスの製造方法。
ＳｉＯ２：５８〜６６質量％、Ａｌ２Ｏ３：１５〜２２質量％、Ｂ２Ｏ３：０〜２質量％、ＭｇＯ：０〜８質量％、ＣａＯ：０〜９質量％、ＳｒＯ：０〜１０質量％、ＢａＯ：０〜２質量％、ＭｇＯ＋ＣａＯ＋ＳｒＯ＋ＢａＯ：９〜１８質量％、Ｃｌ：０．１〜１質量％・・・（４）。
【発明の詳細な説明】
【技術分野】
【０００１】
本発明は、無アルカリガラスの製造方法に関するものである。
【背景技術】
【０００２】
液晶表示装置等のディスプレイ用のガラス基板には、アルカリ金属が実質的に含まれないことが要求されるため、該ガラス基板としては、無アルカリガラスが用いられている。
また、該ガラス基板には、耐薬品性、耐久性が高いこと、ガラス中に泡が少ないこと、均質性が高く、平坦度が高いことが要求される。
【０００３】
ところで、無アルカリガラスのガラス原料には、アルカリ金属化合物が実質的に含まれていないため、該ガラス原料は溶融しにくい。そのため、従来から、ガラス原料の主成分である珪砂として、粒径の小さいものを用いる必要があると言われている。しかし、粒径の小さな珪砂を含むガラス原料を溶融させると、珪砂の微粒子同士が凝集して粗大な二次粒子を形成する場合があり、ガラス原料が完全に溶融しない場合があった。
【０００４】
珪砂の微粒子の凝集が起きると、溶融ガラスの均質性が悪くなるため、成形された無アルカリガラスの均質性、平坦度が低くなる。また、ガラス原料を溶融させるための溶融窯における溶融ガラスの循環・滞留時間が不安定になると、清澄剤によって溶融窯内の溶融ガラスから泡が抜ける前に、溶融ガラスの一部が溶融窯から流出してしまう場合もある。また、ガラス原料の溶融が不均一なため、遅れて溶融した珪砂に対する清澄剤の効果が不充分となり、溶融ガラスから泡が充分に抜けない事態が起きる。
【０００５】
無アルカリガラスの均質性を向上させることを目的に、アルカリ土類金属化合物（炭酸ストロンチウムおよびドロマイト。）の粒径が制御されたガラス原料が提案されている（特許文献１）。しかし、特許文献１に記載されたガラス原料は、遅れて溶融する珪砂について何ら考慮していない。珪砂の溶融が遅れると、未融解状態の珪砂が、ガラス融液中に発生した泡に捕捉されてガラス融液の表層近くに集まり、これによりガラス融液の表層とそれ以外の部分とにおけるＳｉＯ２成分の組成比に差が生じ、ガラスの均質性が低下するおそれがあった。
【先行技術文献】
【特許文献】
【０００６】
【特許文献１】特開２００３−４０６４１号公報
【発明の概要】
【発明が解決しようとする課題】
【０００７】
本発明は上記事情に鑑みてなされたものであって、未融解珪砂の発生が少なく均質性に優れ、しかもガラス中に泡が少ない無アルカリガラスを得ることができる製造方法を提供することを目的とする。
【課題を解決するための手段】
【０００８】
本発明の無アルカリガラスの製造方法は、珪素源を含有するガラス原料を溶融し、ガラスを得る無アルカリガラスの製造方法において、前記無アルカリガラスは、酸化物基準の質量百分率表示で下記組成（１）を含有し、前記ガラス原料は、ＳｒＣＯ３およびＳｒＣｌ２を混合して、粒径Ｄ５０が４０〜１８０μｍ、かつ粒径Ｄ９０が４００〜５７０μｍとなるように粉砕した粉砕原料と、他の原料と、を混合したガラス原料を用いることを特徴とする。
ＳｉＯ２：５０〜６６質量％、Ａｌ２Ｏ３：１０．５〜２２質量％、Ｂ２Ｏ３：０〜１２質量％、ＭｇＯ：０〜８質量％、ＣａＯ：０〜１４．５質量％、ＳｒＯ：０〜２４質量％、ＢａＯ：０〜１３．５質量％、ＭｇＯ＋ＣａＯ＋ＳｒＯ＋ＢａＯ：９〜２９．５質量％、Ｃｌ：０．１〜１質量％・・・（１）。
【発明の効果】
【０００９】
本発明の無アルカリガラスの製造方法によれば、珪砂の溶融性および均質性に優れ、しかもガラス中に泡が少ない無アルカリガラスを得ることができる。
【図面の簡単な説明】
【００１０】
【図１】図１は、実施例におけるガラスの製造方法を示す概略図である。
【発明を実施するための形態】
【００１１】
以下、本発明の実施の形態である無アルカリガラスの製造方法について説明する。
本発明に係る無アルカリガラスは、珪素源、アルカリ土類金属源およびホウ素源を含有するガラス原料を溶融し、成形することによって製造する。具体的には、たとえば以下のようにして製造する。
（ｉ）炭酸ストロンチウム（ＳｒＣＯ３）と、塩化ストロンチウム（ＳｒＣｌ２）と、好ましくはフッ化カルシウム（ＣａＦ２）との粉砕原料、および珪素源、ホウ素源、Ａｌ２Ｏ３等を含み、目標とする無アルカリガラスの組成となるように原料を混合してガラス原料を調製する。なお、原料としての塩化ストロンチウムは、本来ＳｒＣｌ２・６Ｈ２Ｏであるが、本発明では単にＳｒＣｌ２と記載する。
（ｉｉ）該ガラス原料、および必要に応じて、目標とする無アルカリガラスの組成と同じ組成のカレットを、溶融窯のガラス原料投入口から溶融窯内に連続的に投入し、１５００〜１６００℃にて溶融させ溶融ガラスとする。なお、カレットとは、ガラスの製造の過程等で排出されるガラス屑である。
（ｉｉｉ）該溶融ガラスを、フロート法等の公知の成形法により所定の厚さとなるようにガラス板を成形する。
（ｉｖ）成形されたガラス板を徐冷した後、所定の大きさに切断し、板状の無アルカリガラスを得る。
【００１２】
（珪素源）
無アルカリガラスを製造する際のガラス原料に含有される珪素源としては、珪砂を用いる。珪砂は、ガラスの製造に用いられるものであればどのようなものでもよいが、本実施形態では特に、粒径Ｄ５０が２０μｍ〜５０μｍの範囲であり、粒径２μｍ以下の粒子の割合が０．３体積％以下であり、粒径１００μｍ以上の粒子の割合が５体積％以下、さらには２．５体積％以下である珪砂を用いることが好ましい。珪砂の凝集を容易に抑えて溶融させることができ、泡が少なく、均質性、平坦度が高い無アルカリガラスが得られるからである。
また、珪砂の粒径Ｄ５０は、さらに３０μｍ以下、さらに２７μｍ以下、さらに２５μｍ以下であれば、珪砂の溶融がより容易になるのでさらに好ましい。
また、珪砂の粒径は、１００μｍ以上の粒子の割合が０％であること、また、２μｍ以下の粒子の割合が０％であることが珪砂の溶融がより容易になるので特に好ましい。
【００１３】
なお、本明細書における「粒径」とは球相当径であって、具体的には乾式のレーザー回折・散乱式粒径・粒度分布測定装置（日機装社製、マイクロトラックＭＴ３３００）によって計測された粉体の粒度分布における粒径をいう。
また、本明細書における粒径Ｄ５０（メディアン粒径）とは、レーザー回折法／散乱法によって計測された粉体の粒度分布において、累積頻度が５０％のときの粒子径をいう。
同様に、粒径Ｄ９０（メディアン粒径）とは、レーザー回折法／散乱法によって計測された粉体の粒度分布において、累積頻度が９０％のときの粒子径をいう。
また、本明細書における「粒径２μｍ以下の粒子の割合」および「粒径１００μｍ以上の粒子の割合」は、例えば、レーザー回折／散乱法によって粒度分布を計測することにより測定される。
【００１４】
（ホウ素源）
次に、ホウ素源としてのホウ素化合物は、オルトホウ酸（Ｈ３ＢＯ３）、メタホウ酸（ＨＢＯ２）、四ホウ酸（Ｈ２Ｂ４Ｏ７）、無水ホウ酸（無水Ｂ２Ｏ３）等が挙げられる。
通常の無アルカリガラスの製造においては、安価で、入手しやすい点から、オルトホウ酸が用いられる。
【００１５】
本発明では、ホウ素源１００質量％（Ｂ２Ｏ３換算）のうち、無水ホウ酸を１０〜１００質量％（Ｂ２Ｏ３換算）含有することが好ましい。ガラス原料の凝集が抑えられ、さらなる泡の低減効果、均質性、平坦度の向上効果が得られるからである。無水ホウ酸のより好ましい範囲は、２０〜１００質量％、さらに好ましくは４０〜１００質量％の範囲である。
【００１６】
なお、ホウ素源として無水ホウ酸を用いると、ガラス中の水分量を減少させることが可能になる。ガラス原料中に例えば、粒径Ｄ５０が３０μｍ以下の珪砂が含まれると、珪砂の溶解性が高まる反面、溶融ガラス中の水分量が増加する傾向になる。溶融ガラス中の水分は、例えばフロート法において、ガラス原料の溶融工程後に減圧脱泡工程を設けた場合に、この減圧脱泡工程において泡を大きくし、泡の浮上速度を増大させるガラスの清澄成分である。しかし、水分量が過剰になると、減圧脱泡工程を経ても泡が完全に取り除かれず、無アルカリガラスの均質性および平坦度が悪化する可能性がある。溶融ガラス中の水分量が過剰になる場合には、ホウ素源として無水ホウ酸を添加することで、ガラス中の水分量を制御してもよい。例えば上述のように、ガラス原料中に粒径Ｄ５０が３０μｍ以下の珪砂を含ませることよって、泡の発生が過剰となるおそれがある場合には、ホウ素源の一部または全部に無水ホウ酸を用いるとよい。
【００１７】
更に、ガラス原料がアルカリ土類金属化合物を含むとともにホウ素源としてオルトホウ酸を含む場合、ガラス原料投入口にて加熱されたオルトホウ酸から水分子が１つ失われてメタホウ酸となり、このメタホウ酸が、１５０℃以上で液化してアルカリ土類金属化合物と接触する。これにより、溶解窯のガラス原料投入口にて溶融したオルトホウ酸と、アルカリ土類金属化合物とが凝集する場合がある。メタホウ酸とアルカリ土類金属化合物との凝集を抑えるためには、メタホウ酸からさらに水分子が失われた状態である無水ホウ酸を用いればよい。これにより、さらに泡が少なく、さらに均質性および平坦度が高い無アルカリガラスを得ることができる。
【００１８】
（アルカリ土類金属源）
アルカリ土類金属源としては、アルカリ土類金属化合物を用いる。ここでアルカリ土類金属としては、Ｍｇ、Ｃａ、ＳｒおよびＢａ元素を例示できる。
【００１９】
（炭酸ストロンチウム）
無アルカリガラスを製造する際にガラス化温度を低下させるために、炭酸ストロンチウム（ＳｒＣＯ３）を用いる。
【００２０】
（塩化ストロンチウム）
溶融性、清澄性等を高めるために、清澄剤の一成分として塩化ストロンチウム（ＳｒＣｌ２）を用いる。
【００２１】
（フッ化カルシウム）
さらに、清澄剤の一成分としてフッ化カルシウム（ＣａＦ２）を用いることが好ましい。
【００２２】
（硫酸カルシウム）
清澄性を改善するため、硫酸カルシウム（ＣａＳＯ４）を含有させることが好ましい。なお、原料としての硫酸カルシウムは、本来ＣａＳＯ４・２Ｈ２Ｏと記載するが、本明細書では単にＣａＳＯ４と記載する。また、原料の初期溶解時の珪砂の解けやすさを考慮すると、粉砕原料にさらに硫酸カルシウムを加えると好ましい。
【００２３】
（他の原料）
他の原料としては、Ａｌ２Ｏ３等が挙げられる。また、溶融性、清澄性、成形性を改善するため、ＺｎＯ、ＳｎＯ２を含有させてもよい。
【００２４】
（粉砕原料）
本実施形態では、炭酸ストロンチウムと、塩化ストロンチウムと、好ましくはフッ化カルシウムと、さらに好ましくは硫酸カルシウムと、を混合した後に、粒径Ｄ５０が４０〜１８０μｍ、かつ粒径Ｄ９０が４００〜５７０μｍの範囲となるように粉砕した粉砕原料として用いる。
【００２５】
また、これらの原料の粉砕方法は、特に限定されるものではなく、適宜選択できる。具体的には、乳鉢を用いて行ってもよいし、市販の粉砕器（日本アイリッヒ社製：インテンシブミキサー）等を用いて行ってもよい。
【００２６】
このように、炭酸ストロンチウム、塩化ストロンチウム、好ましくはフッ化カルシウム、さらに好ましくは硫酸カルシウムを混合した後に粉砕して粉砕原料とするため、これらを個々に粉砕して混合する場合と比較して簡便な作業となり好ましい。
また、塩化ストロンチウムは吸湿性が高く、凝集して固結しやすいという問題がある。しかし、使用する直前に粉砕することで粒径の制御が容易となり好ましい。また、混合作業性が向上する。
本実施形態では、上述した粉砕原料と他の原料とを混合して、ガラス原料とする。
【００２７】
ここで、炭酸ストロンチウム、塩化ストロンチウム、フッ化カルシウムを混合した後に粉砕して、粒径Ｄ５０および粒径Ｄ９０が上記範囲となるように調製された粉砕原料を用いた場合の推定メカニズムについて説明する。
まず、原料溶解過程の５００℃付近までの間に、原料表面吸着水分や水酸化物原料からの水成分（Ｈ２Ｏ）の解離が生じる。
次に、高温下でのＨ２Ｏの存在により、塩化ストロンチウムは、下記（１）式に示すように一部分解して、塩化水素（ＨＣｌ）が発生する。
ＳｒＣｌ２＋Ｈ２Ｏ  →  ＳｒＯ＋２ＨＣｌ  …（１）
【００２８】
さらに、上記塩化水素と炭酸ストロンチウムとが反応して、下記（２）式に示すような酸による炭酸塩分解反応が生じたと推定される。
ＳｒＣＯ３  →  ＳｒＯ＋ＣＯ２  …（２）
（ＨＣｌ）
【００２９】
一方、高温下でのＨ２Ｏの存在により、フッ化カルシウムは、下記（３）式に示すように一部分解して、フッ化水素（ＨＦ）が発生する。
ＣａＦ２＋Ｈ２Ｏ  →  ＣａＯ＋２ＨＦ  …（３）
【００３０】
さらに、上記フッ化水素と炭酸ストロンチウムとが反応して、下記（４）式に示すような酸による炭酸塩分解反応が生じたと推定される。
ＳｒＣＯ３  →  ＳｒＯ＋ＣＯ２  …（４）
（ＨＦ）
【００３１】
上述のように、清澄剤の成分である塩化ストロンチウムおよびフッ化カルシウムは、炭酸ストロンチウムと混合した後に上記範囲の粒径となるように粉砕した粉砕原料として用いることにより、本来の清澄作用（１５００℃付近）に加えて、５００℃付近では炭酸ストロンチウムの分解を促進する作用が発現し、融解しにくい炭酸ストロンチウムの融解温度を低温化させると考えられる。これにより、珪砂とガラス融液との反応が加速され、珪砂が溶融しやすくなる。炭酸ストロンチウムの粒径が上記範囲に調製されており、かつ清澄剤の成分として粒径が上記範囲にそれぞれ調製された塩化ストロンチウム、さらにはフッ化カルシウムを用いた場合は、炭酸ストロンチウムの融解温度が低温化して珪砂を溶かし易くなるため、未融解珪砂が減少し、結果として均質な無アルカリガラスを製造することが可能となる。
【００３２】
その他のアルカリ土類金属化合物の具体例としては、ＭｇＣＯ３、ＣａＣＯ３、ＢａＣＯ３、（Ｍｇ，Ｃａ）（ＣＯ３）２（ドロマイト）等の炭酸塩や、ＭｇＯ、ＣａＯ、ＢａＯ等の酸化物や、Ｍｇ（ＯＨ）２、Ｃａ（ＯＨ）２、Ｂａ（ＯＨ）２、Ｓｒ（ＯＨ）２等の水酸化物を例示できる。
【００３３】
また、上述のように、溶融ガラス中の水分量を減少するために、ガラス原料中おけるホウ素源の一部または全部を無水ホウ酸とすると、溶融ガラス中の水分量が過剰に低下し、減圧脱泡工程において泡が小さくなり、泡の浮上速度が低下する場合がある。この場合には、溶融ガラス中の水分量を補うために、アルカリ土類金属の水酸化物を添加するとよい。但し、Ｓｒ源については、Ｓｒ（ＯＨ）２ではＳｒ源１００質量％に対し、１５質量％以下であることが好ましい。
【００３４】
目標とするガラス組成となるように原料を調製する。ガラス組成としては、後述の無アルカリガラス組成（１）が好ましく、無アルカリガラス組成（２）、（３）または（４）が特に好ましい。
【００３５】
（無アルカリガラス）
本発明の製造方法にて得られる無アルカリガラスは、その組成に、珪素源に由来するＳｉＯ２を含有する。また、無アルカリガラスとは、Ｎａ２Ｏ、Ｋ２Ｏ等のアルカリ金属酸化物を実質的に含有しないガラスをいう。
【００３６】
以下、無アルカリガラスの好ましい組成について説明する。
【００３７】
無アルカリガラスは、ディスプレイ用ガラス基板としての特性（熱膨張係数２５×１０−７〜６０×１０−７／℃、耐薬品性、耐久性等。）を有し、板ガラスへの成形に適している点から、酸化物基準の質量百分率表示で下記組成（１）を含有する無アルカリガラスが好ましい。
無アルカリガラス（１００質量％）のうち、ＳｉＯ２：５０〜６６質量％、Ａｌ２Ｏ３：１０．５〜２２質量％、Ｂ２Ｏ３：０〜１２質量％、ＭｇＯ：０〜８質量％、ＣａＯ：０〜１４．５質量％、ＳｒＯ：０〜２４質量％、ＢａＯ：０〜１３．５質量％、ＭｇＯ＋ＣａＯ＋ＳｒＯ＋ＢａＯ：９〜２９．５質量％、Ｃｌ：０．１〜１質量％・・・（１）。
【００３８】
また、無アルカリガラスは、歪点が６４０℃以上であり、熱膨張係数、密度が小さく、エッチングに用いられるバッファードフッ酸（ＢＨＦ）による白濁が抑えられ、塩酸等の薬品への耐久性も優れ、溶融・成形が容易で、フロート法による成形に適している点から、酸化物基準の質量百分率表示で下記組成（２）を含有する無アルカリガラスが特に好ましい。
無アルカリガラス（１００質量％）のうち、ＳｉＯ２：５８〜６６質量％、Ａｌ２Ｏ３：１５〜２２質量％、Ｂ２Ｏ３：５〜１２質量％、ＭｇＯ：０〜８質量％、ＣａＯ：０〜９質量％、ＳｒＯ：３〜１２．５質量％、ＢａＯ：０〜２質量％、ＭｇＯ＋ＣａＯ＋ＳｒＯ＋ＢａＯ：９〜１８質量％、Ｃｌ：０．１〜１質量％・・・（２）。
【００３９】
ＳｉＯ２を５８質量％以上とすることにより、無アルカリガラスの歪点が向上し、耐薬品性が良好となり、また熱膨張係数が低下する。ＳｉＯ２を６６質量％以下とすることにより、ガラスの溶融性が良好となり、失透特性が良好となる。
【００４０】
Ａｌ２Ｏ３を１５質量％以上とすることにより、無アルカリガラスの分相が抑えられ、熱膨張係数が低下し、歪点が向上する。また、Ａｌ２Ｏ３を２２質量％以下とすることにより、ガラスの溶融性が良好となる。
【００４１】
Ｂ２Ｏ３は、ＢＨＦによる無アルカリガラスの白濁を抑え、高温での粘性を高くせずに無アルカリガラスの熱膨張係数および密度を低下させる。
Ｂ２Ｏ３を５質量％以上とすることにより、無アルカリガラスの耐ＢＨＦ性が良好となる。また、Ｂ２Ｏ３を１２質量％以下とすることにより、無アルカリガラスの耐酸性が良好となるとともに歪点が向上する。
【００４２】
ＭｇＯは、無アルカリガラスの熱膨張係数、密度の上昇を抑えて、ガラス原料の溶融性を向上させる。
ＭｇＯを８質量％以下とすることにより、ＢＨＦによる白濁を抑え、無アルカリガラスの分相を抑える。
【００４３】
ＣａＯは、ガラス原料の溶融性を向上させる。
ＣａＯを９質量％以下とすることにより、無アルカリガラスの熱膨張係数が低下し、失透特性が良好となる。
【００４４】
ＳｒＯを３質量％以上とすることにより、無アルカリガラスの分相が抑えられ、ＢＨＦによる無アルカリガラスの白濁が抑制される。また、ＳｒＯを１２．５質量％以下とすることにより、無アルカリガラスの熱膨張係数が低下する。
【００４５】
ＢａＯは、無アルカリガラスの分相を抑え、溶融性を向上させ、失透特性を向上させる。
ＢａＯを２質量％以下とすることにより、無アルカリガラスの密度が低下し、熱膨張係数が低下する。
【００４６】
ＭｇＯ＋ＣａＯ＋ＳｒＯ＋ＢａＯを９質量％以上とすることにより、ガラスの溶融性が良好となる。ＭｇＯ＋ＣａＯ＋ＳｒＯ＋ＢａＯを１８質量％以下とすることにより、無アルカリガラスの密度が低下する。
【００４７】
その他、本発明の効果に影響を及ぼさない範囲で、微量成分を２質量％まで含有させることができる。例えば、溶解性向上のために、微量成分としてＺｒＯ２を含有させることができる。
【００４８】
Ｃｌは、ガラス溶融時における清澄性を向上させる。Ｃｌを０．１〜１質量％添加することにより、無アルカリガラスの清澄性が向上し、泡の少ない均質なガラスを得ることができる。
【００４９】
また、本発明における無アルカリガラスは、ディスプレイ用のガラス基板としての特性に優れ、耐還元性、均質性、泡抑制に優れ、フロート法による成形に適している点から、酸化物基準の質量百分率表示で下記組成（３）を含有する無アルカリガラスが特に好ましい。
無アルカリガラス（１００質量％）のうち、ＳｉＯ２：５０〜６１．５質量％、Ａｌ２Ｏ３：１０．５〜１８質量％、Ｂ２Ｏ３：７〜１０質量％、ＭｇＯ：２〜５質量％、ＣａＯ：０〜１４．５質量％、ＳｒＯ：０〜２４質量％、ＢａＯ：０〜１３．５質量％、ＭｇＯ＋ＣａＯ＋ＳｒＯ＋ＢａＯ：１６〜２９．５質量％、Ｃｌ：０．１〜１質量％・・・（３）。
【００５０】
上記組成の組合せにおいては、ＳｉＯ２を５０質量％以上とすることにより、無アルカリガラスの耐酸性が良好となり、密度が低下し、歪点が向上し、熱膨張係数が低下し、ヤング率が向上する。ＳｉＯ２を６１．５質量％以下とすることにより、無アルカリガラスの失透特性が良好となる。
【００５１】
また、Ａｌ２Ｏ３を１０．５質量％以上とすることにより、無アルカリガラスの分相を抑え、歪点を上げ、ヤング率を向上させる。また、Ａｌ２Ｏ３を１８質量％以下とすることにより、無アルカリガラスの失透特性、耐酸性および耐ＢＨＦ性が良好となる。
【００５２】
Ｂ２Ｏ３を７質量％以上とすることにより、無アルカリガラスの密度を低下させ、耐ＢＨＦ性を向上させ、溶融性を向上させ、失透特性が良好となり、熱膨張係数を低下させる。また、Ｂ２Ｏ３を１０質量％以下とすることにより、無アルカリガラスの歪点が向上し、ヤング率が高まり、耐酸性が良好となる。
【００５３】
ＭｇＯを２質量％以上とすることにより、無アルカリガラスの密度を低下させ、熱膨張係数を高くすることなく、歪点を過大に低下させず、溶融性を向上させる。また、ＭｇＯを５質量％以下とすることにより、無アルカリガラスの分相が抑えられ、失透特性、耐酸性および耐ＢＨＦ性が良好となる。
【００５４】
ＣａＯは、無アルカリガラスの密度を高くすることなく、熱膨張係数を高くすることなく、歪点を過大に低下させず、溶融性を向上させる。
ＣａＯを１４．５質量％以下とすることにより、無アルカリガラスの失透特性が良好となり、熱膨張係数が低下し、密度が低下し、耐酸性および耐アルカリ性が良好となる。
【００５５】
ＳｒＯは、無アルカリガラスの密度を高くすることなく、熱膨張係数を高くすることなく、歪点を過大に低下させず、溶融性を向上させる。
ＳｒＯを２４質量％以下とすることにより、無アルカリガラスの失透特性が良好となり、熱膨張係数が低下し、密度が低下し、耐酸性および耐アルカリ性が良好となる。
【００５６】
ＢａＯは、無アルカリガラスの分相を抑え、失透特性を向上させ、耐薬品性を向上させる。
ＢａＯを１３．５質量％以下とすることにより、無アルカリガラスの密度が低下し、熱膨張係数が低下し、ヤング率が上がり、溶融性が良好となり、耐ＢＨＦ性が良好となる。
【００５７】
ＭｇＯ＋ＣａＯ＋ＳｒＯ＋ＢａＯを１６質量％以上とすることにより、ガラスの溶融性が良好となる。ＭｇＯ＋ＣａＯ＋ＳｒＯ＋ＢａＯを２９．５質量％以下とすることにより、無アルカリガラスの密度、熱膨張係数が低下する。
【００５８】
その他、本発明の効果に影響を及ぼさない範囲で、微量成分を２質量％まで含有させることができる。例えば、溶解性向上のために、微量成分としてＺｒＯ２を含有させることができる。
【００５９】
Ｃｌは、ガラス溶融時における清澄性を向上させる。Ｃｌを０．１〜１質量％添加することにより、無アルカリガラスの清澄性が向上し、泡の少ない均質なガラスを得ることができる。
【００６０】
また、近年、液晶表示装置用ガラス基板には、トランジスタ回路を形成する過程で７００℃を超える高温度で熱処理しても変形と歪が生じ難い、転移点の高いガラスが求められている。このようなガラスとして、下記組成（４）を含有する無アルカリガラスが特に好ましい。
無アルカリガラス（１００質量％）のうち、ＳｉＯ２：５８〜６６質量％、Ａｌ２Ｏ３：１５〜２２質量％、Ｂ２Ｏ３：０〜２質量％、ＭｇＯ：０〜８質量％、ＣａＯ：０〜９質量％、ＳｒＯ：０〜１０質量％、ＢａＯ：０〜２質量％、ＭｇＯ＋ＣａＯ＋ＳｒＯ＋ＢａＯ：９〜１８質量％、Ｃｌ：０．１〜１質量％・・・（４）。
【００６１】
組成（１）〜（４）においては、溶融性、清澄性、成形性を改善するため、ＺｎＯ、ＳＯ３、Ｆ、Ｃｌ、ＳｎＯ２を総量で無アルカリガラス（１００質量％）のうち５質量％以下含有すると好ましい。特に、Ｃｌを０．００１〜１％、より好ましくは０．００１〜０．３％含有すると好ましい。また、Ｆを０．００１〜１％、より好ましくは０．００１〜０．２％含有すると好ましい。また、ＳＯ３は、１０〜１００ｐｐｍ含有すると好ましい。また、カレットの処理に多くの工数が必要となるため、ＰｂＯ、Ａｓ２Ｏ３、Ｓｂ２Ｏ３を、不純物等として不可避的に混入するものを除き含有しない（即ち、実質的に含有しない）ことが好ましい。
【実施例】
【００６２】
以下に示すガラス組成Ａまたはガラス組成Ｂの無アルカリガラスとなるように、珪素源、アルカリ土類金属源、ホウ素源、およびその他の原料を調製し、さらに清澄剤として、表１に従い、得られるガラスの１００質量％に対し、Ｃｌを濃度換算で０．１質量％、Ｆを濃度換算で０．１質量％、ＳＯ３を濃度換算で１０〜１００ｐｐｍをガラスに含有するように原料を調製して、ガラス原料とした。
【００６３】
（ガラス組成Ａ）
酸化物基準の質量百分率表示で、実質的ＢａＯを含有せず、ＳｉＯ２：５９質量％、Ａｌ２Ｏ３：１８質量％、Ｂ２Ｏ３：８質量％、ＭｇＯ：３質量％、ＣａＯ：４質量％、ＳｒＯ：８質量％の組成である。
【００６４】
（ガラス組成Ｂ）
酸化物基準の質量百分率表示で、実質的ＢａＯを含有せず、ＳｉＯ２：６２質量％、Ａｌ２Ｏ３：２０質量％、ＭｇＯ：４．７質量％、ＣａＯ：４．４質量％、ＳｒＯ：８．１質量％、ＺｒＯ２：０．８質量％の組成である。
【００６５】
アルカリ土類金属として、ＳｒＣＯ３、ＳｒＣｌ２、ＣａＦ２、ＣａＳＯ４の４原料の一部または全部からなり、以下の表１に示す粒径の粉砕原料のほか、ドロマイト、Ｍｇ（ＯＨ）２を用いた。また、珪素源として、表１に示す粒径の珪砂を用いた。更に、ホウ素源として、例４には無水ホウ酸（Ｂ２Ｏ３、表１中では単に「無水」と記す）を、例４以外にはオルトホウ酸（Ｈ３ＢＯ３、表１中では単に「オルト」と記す）を用いた。
尚、表１のＤ５０、Ｄ９０、粒径１００μｍ以上の珪素の割合、粒径２μｍ以下の珪素の割合は、乾式のレーザー回折・散乱式粒径・粒度分布測定装置（日機装株式会社製：マイクロトラックＭＴ３３００）を用い、粒子径の測定を行なって算出した。
【００６６】
表１の例１〜８は、次のように粉砕原料の調製を行った。
＜例１〜６（実施例）＞
先ず、ＳｒＣＯ３、ＳｒＣｌ２、ＣａＦ２、ＣａＳＯ４の４原料の一部または全部の原料を混合した後に乳鉢で粉砕して、以下の表１に示す粒径に調製した。次に、湿潤雰囲気（露点８０℃）下で１２時間保管し、その後、他の原料と混合した。
＜例７，８（比較例）＞
ＳｒＣＯ３、ＳｒＣｌ２、ＣａＦ２、ＣａＳＯ４の粉砕は特に行わず、他の原料と混合し、湿潤雰囲気（露点８０℃）下で１２時間保管した。
【００６７】
図１（ａ）に示すように、ガラス化後の質量が２５０ｇとなる量のガラス原料１２を、高さ９０ｍｍ、外径７０ｍｍの有底円筒形の、白金ロジウム製の坩堝１４に入れた。該坩堝１４を加熱炉に入れ、強制的に坩堝１４内を撹拌することなく、加熱炉の側面から露点８０℃の空気を吹き込みながら１５５０℃（ガラス粘度ηがｌｏｇη＝２．５に相当する温度）で１時間加熱し、ガラス原料１２を溶融させた。溶融ガラスを坩堝１４ごと冷却した後、図１（ｂ）に示すように、坩堝１４内の無アルカリガラス１６の中央部から縦２４ｍｍ、横３５ｍｍ、厚さ１ｍｍのサンプル１８を切り出した。
【００６８】
サンプル１８の中央部における縦２４ｍｍ、横１０ｍｍの領域について、ガラス内に残存する泡の数を数え、ガラス１ｇ当たりの泡の数を求めた。また、ガラス原料を溶解した際に、溶融せずに残存した珪砂（未融解珪砂）の割合を求めた。未融解珪砂は、２５０ｇの原料を長さ４００ｍｍ×幅２０ｍｍの白金ボートに添加し８００〜１５００℃の温度傾斜をつけた炉で１時間加熱した後に１４００〜１５００℃の温度域のガラス表面に残存する珪砂の占有面積によって測定した。尚、原料が目視で半分以上ガラス化する温度を溶融開始温度とする。これらの結果を表１に示す。
【００６９】
【表１】
2012071998.tif 000002
【００７０】
ガラス組成Ａにおいて、ガラス中の泡数は、１ｇあたり１００個未満が好ましく、より好ましくは８０個以下、さらに好ましくは６０個以下が好ましい。また、溶融開始温度は、１１２０℃以下が好ましい。さらに、未融解珪砂の割合は、４０％以下が好ましく、３０％以下がより好ましく、２５％以下が特に好ましい。したがって、表１に示すように、例１〜５（実施例）は、未融解珪砂の割合が少なくなっており、均一性に優れることが分かる。また、泡数も少なくなっている。
例７（比較例）では、ＳｒＣＯ３、ＳｒＣｌ２、ＣａＦ２、ＣａＳＯ４各原料の粒径が例１〜５（実施例）と比較して粗粒であるため、珪砂とこれらアルカリ土類成分との反応が妨げられたと考えられる。
【００７１】
また、ガラス組成Ｂにおいて、ガラス中の泡数は、１ｇあたり１００個未満が好ましく、より好ましくは８０個以下、さらに好ましくは６０個以下が好ましい。また、溶融開始温度は、１３００℃以下が好ましい。さらに、未融解珪砂の割合は、６０％以下が好ましく、５５％以下がより好ましく、５０％以下が特に好ましい。したがって、表１に示すように、例６（実施例）は、未融解珪砂の割合が少なくなっており、均一性に優れることが分かる。また、泡数も少なくなっている。
例８（比較例）では、ＳｒＣＯ３、ＳｒＣｌ２、ＣａＦ２、ＣａＳＯ４各原料の粒径が例６（実施例）と比較して粗粒であるため、珪砂とこれらアルカリ土類成分との反応が妨げられたと考えられる。
【００７２】
（無アルカリガラスの製造）
本発明の実施例のガラス組成になるように本発明の原料を調製し、該原料を溶融窯に投入し、１５００〜１６００℃で溶解して溶融ガラスとする。該溶融ガラスをフロート法により板ガラスに成形し、徐冷した後、所定の大きさに切断し、板状の無アルカリガラスを得る。
未融解珪砂の発生が少なく均質性に優れ、ガラス中の泡が少ない無アルカリガラスが得られる。
【符号の説明】
【００７３】
１２…ガラス原料
１４…坩堝
１６…ガラス
１８…サンプル
【図１】
2012071998.tif 000003